СПОСОБ РЕГЕНЕРАЦИИ МОЛИБДЕНСОДЕРЖАЩЕГО КАТАЛИЗАТОРА ГИДРОКОНВЕРСИИ

1. Способ регенерации молибденсодержащего катализатора из остатков гидроконверсии тяжелого нефтяного сырья, включающий термообработку непревращенного остатка гидроконверсии, выкипающего при температуре выше 520°С и содержащего распределенный ультрадисперсный катализатор, с получением зольного остатка, который подвергают промывке с извлечением молибденсодержащего прекурсора катализатора, который возвращают в цикл, отличающийся тем, что термообработку непревращенного остатка гидроконверсии осуществляют путем его газификации в смеси с циркулирующим инертным носителем, на котором сорбируются металлы, содержащиеся в исходном сырье и катализаторе, а промывке подвергают зольный остаток и инертный носитель, обогащенные триоксидом молибдена из отработанного катализатора.
2. Способ по п. 1, отличающийся тем, что газификацию непревращенного остатка гидроконверсии осуществляют в сверхадиабатическом режиме фильтрационного горения в смеси с твердым инертным носителем.
3. Способ по п. 1, отличающийся тем, что в качестве твердого инертного носителя применяют пористые керамические изделия из оксида алюминия.
4. Способ по п. 1, отличающийся тем, что газификацию непревращенного остатка гидроконверсии осуществляют с добавлением не менее 4% массовых горючего материала.
5. Способ по п. 1, отличающийся тем, что отношение циркулирующего инертного носителя к непревращенному остатку гидроконверсии составляет от 2:1 до 6:1.
6. Способ по п. 1, отличающийся тем, что указанную промывку проводят водно-аммиачным раствором.
7. Способ по п. 1, отличающийся тем, что до возвращения в цикл прекурсора катализатора указанную промывку проводят многократно одним и тем же раствором с целью повышения концентрации молибдата аммония в растворе.
8. Способ по п. 1, отличающийся тем, что температуру газообразного продукта на выходе из реактора-газификатора, в котором осуществляют указанную газификацию, выдерживают не выше 600°С, обеспечивая конденсацию летучих соединений металлов на смеси сырья с инертным носителем.
9. Способ по п. 1, отличающийся тем, что образующиеся газообразные продукты и жидкие продукты пиролиза сжигают в энергетическом устройстве с получением тепловой энергии.
10. Способ по п. 9, отличающийся тем, что в качестве энергетического устройства используют паровой котел.
11. Способ по одному из п. 8 или 9, отличающийся тем, что, с целью снижения потерь молибдена, дымовые газы от сжигания газообразного продукта подвергают фильтрации, а полученный на фильтре осадок, содержащий триоксид молибдена, подвергают промывке водным раствором аммиака вместе с твердым носителем и золой.